(57)【要約】  コンポスト化可能な支持体層、支持体層の第１の面上の第１のコンポスト化可能な封着可能層及び第１の封着可能層に重なる第２のコンポスト化可能な封着可能層を有し、第２の封着可能層の材料が第１の封着可能層より低い溶封開始温度を有する、コンポスト化可能なシート材料が提供される。そのようなシート材料を有する環境に優しいパッケージ及びそのようなパッケージの作成方法も提供される。
2007508205.tif 000002
【特許請求の範囲】
【請求項１】
コンポスト化可能なシート材料において、コンポスト化可能な支持体層、前記支持体層の第１の面上の第１のコンポスト化可能で封着可能な層及び前記第１の封着可能層に重なる第２のコンポスト化可能で封着可能な層を有し、前記第２の封着可能層の材料が前記第１の封着可能層の材料より低い溶封開始温度を有することを特徴とするコンポスト化可能なシート材料。
【請求項２】
前記支持体が酸素バリア層を有することを特徴とする請求項１に記載のコンポスト化可能なシート材料。
【請求項３】
前記支持体が紙のような印刷できる支持体の層を含むことを特徴とする請求項１または２に記載のコンポスト化可能なシート材料。
【請求項４】
前記第１の封着可能層及び前記第２の封着可能層の内の少なくとも１つが乳酸の重合体または共重合体を有することを特徴とする請求項１から３のいずれかに記載のコンポスト化可能なシート材料。
【請求項５】
ＥＮ１３４３２の方法で判定して、前記シート材料の少なくとも約９０％が６ヶ月以内にコンポスト化されることを特徴とする請求項１から４のいずれかに記載のコンポスト化可能なシート材料。
【請求項６】
環境に優しいパッケージにおいて、請求項１から５のいずれかに記載のコンポスト化可能なシート材料を有することを特徴とする環境に優しいパッケージ。
【請求項７】
環境に優しいパッケージにおいて、コンポスト化可能なシート材料を有し、前記シート材料が、コンポスト化可能な支持体層、前記支持体層の第１の面上の第１のコンポスト化可能で封着可能な層及び前記第１の封着可能層に重なる第２のコンポスト化可能で封着可能な層を有し、前記パッケージがコンポスト化可能な材料のシート間に第１及び第２の封着領域を有し、前記第１の領域が比較的高い封着強度を有し、前記第２の領域が比較的低い封着強度を有することを特徴とする環境に優しいパッケージ。
【請求項８】
前記コンポスト化可能なシートが請求項１から５のいずれかに記載のコンポスト化可能なシート材料であることを特徴とする請求項７に記載の環境に優しいパッケージ。
【請求項９】
前記パッケージが飲料作成成分の入っている飲料作成カプセルであることを特徴とする請求項６から８のいずれかに記載の環境に優しいパッケージ。
【請求項１０】
前記カプセルが前記カプセルの内部にあって前記カプセルの内面に接合されたコンポスト化可能なフィルタシートをさらに有することを特徴とする請求項９に記載の環境に優しいパッケージ。
【請求項１１】
環境に優しいパッケージの作成方法において、請求項１から５のいずれかに記載のコンポスト化可能なシート材料を提供する工程及び前記パッケージを形成するために前記シート材料の一部分を封着する工程を含み、前記封着する工程が、前記部分の第１の領域においては第１の温度で行われ、前記部分の第２の領域においては前記第１の温度とは異なる第２の温度で行われ、よって得られた封止の剥離強度が前記第１の領域と前記第２の領域で異なることを特徴とする方法。
【請求項１２】
前記コンポスト化可能なシート材料の２枚のウエブを対面関係におく工程、及び
カプセル体を形成するために前記ウエブを縁に沿って接合する工程、
を含むことを特徴とする請求項１１に記載の方法。
【請求項１３】
請求項６から１０のいずれかに記載の環境に優しいパッケージの作成のためであることを特徴とする請求項１１または１２に記載の方法。
【発明の詳細な説明】
【技術分野】
【０００１】
本発明は、環境に優しいパッケージの作成のためのコンポスト化可能なシート材料に関する。本発明はそのようなシート材料でパッケージを作成する方法及びその方法によって得られるパッケージにも関する。
【背景技術】
【０００２】
特許文献１には水と混合して飲料を作成するための製品を収容している密封飲料パッケージが説明され、パッケージは柔軟なフィルム材料の小袋及びパッケージ内に水を注入するための一体ノズルを有する。飲料はパッケージの底をユーザが切断開封することによってつくられる出口を通ってパッケージから出るか、あるいはパッケージはユーザが小袋の底部を容易に開けることを可能にするための手段、例えば、剥取り可能なタブ、縁の切込み、開封紐または開封ストリップを有することができる。しかし、いずれの場合においても小袋の底を開封するためにはユーザの介入が必要である。
【０００３】
特許文献２には、パッケージが水を注入するための一体ノズルをもつ柔軟なフィルム材料の小袋である、関連する飲料淹出システムが説明されている。飲料小袋の底縁は２枚の柔軟なフィルム材料のシートを感圧接着剤で接合することによって封止される。飲料を淹れるための水の注入によって小袋の内部の圧力が高められると、高められた小袋内の圧力が感圧接着剤を引き離し、よって飲料が小袋の底から流れ出ることが可能になる。この飲料淹出システムは大きな商業的成功をおさめた。しかし、感圧接着剤を塗布する必要があることからそのような小袋の作成は複雑になる。さらに、特許文献２に開示される小袋は生分解性またはコンポスト化可能ではない。
【０００４】
ポリ乳酸及び乳酸共重合体は熱可塑性樹脂であって、生分解性であり、コンポスト化可能である。この重合体を土壌または海水に入れると、重合体は分解し始める。土中で、これらの材料は急速に生分解をおこす。これらの重合体の分解生成物は乳酸、二酸化炭素及び水であり、これらの生成物は全て無毒である。
【０００５】
乳酸の重合体は通常、ラクチドと称される乳酸の環式二量体から作成される。乳酸の代表的な共重合においては、ラクチド及びグリコリド（グリコール酸の二量体）が混合され、開環重合が行われる。別法において、乳酸あるいは乳酸とグリコール酸の混合物の重縮合によって重合体を直接に作成することができるが、そのような直接重縮合では、反応が長時間にわたって行われるとしても、高分子量重合体を得ることはできない。他方で、ラクチドあるいはラクチド及びグリコリドの混合物の開環重合では高分子量直鎖ポリエステルを得ることができる。適する重合プロセスが特許文献３及び４に説明されている。
【０００６】
乳酸の重合体及び共重合体は熱可塑性であるが、そのような重合体のフィルムの溶封は、フィルムの熱変形及び熱収縮のため、並びにフィルムが溶封機の封着顎部に貼り付きやすいため、困難である。
【０００７】
特許文献５には、ポリラクチドの重合体または共重合体の表面層を有し、表面層が再生セルロース、フィルム、紙、革または布に貼り合わされた、生分解性ラミネートが説明されている。
【０００８】
特許文献６には、コンポスト化可能なポリラクチドの層で被覆された紙支持体が説明されている。得られるコート紙は、例えばコンポスト化可能な紙コップの作成に適する。紙支持体上には異なる２つのポリラクチドの層を続けて被覆することができる。
【０００９】
特許文献７には、ＰＬＡの溶封可能なラミネートが説明されている。ラミネートは、融点が高い結晶質ＰＬＡの支持層及び融点が低い非晶質ＰＬＡの封着層を有する。印刷可能な基板へのそのようなラミネートの適用は開示されていない。
【特許文献１】英国特許第Ａ-２１２１７６２号明細書
【特許文献２】欧州特許第Ａ-０１７９６４１号明細書
【特許文献３】欧州特許第Ａ-０６２４６１５号明細書
【特許文献４】国際公開第Ａ-０２/１００９２１号パンフレット
【特許文献５】欧州特許第Ａ-０５１４１３７号明細書
【特許文献６】米国特許第Ｂ-６１８３８１４号明細書
【特許文献７】米国特許第Ａ-６１５３２７８号明細書
【発明の開示】
【発明が解決しようとする課題】
【００１０】
本発明の課題は、コンポスト化可能な材料で形成され、自己開封性を有し、作成が容易なパッケージを提供することである。
【課題を解決するための手段】
【００１１】
第１の態様において、本発明はコンポスト化可能な支持体層、支持体層の第１の面上の第１のコンポスト化可能で封着可能な層及び第１の封着可能層に重なる第２のコンポスト化可能で封着可能な層を有し、第２の封着可能層の材料が第１の封着可能層の材料より低い溶封開始温度を有する、コンポスト化可能なシート材料を提供する。
【００１２】
術語「コンポスト化可能」は、土に埋められたときに、材料が数ヶ月以内、好ましくは数週間以内に実質的に分解されることを意味する。一般に、本シート材料は、ＥＮ１３４３２にあるように、ＩＳＯ１４８５５の方法で判定して少なくとも９０％が６ヶ月以内に堆肥化される。一般に、本シート材料の全成分はコンポスト化可能であるが、ＥＮ１３４３２で許されているように、いくつかの実施形態においては、堆肥化が可能ではない成分、添加剤または層を含むことができる。
【００１３】
術語「溶封開始温度」は、ＡＳＴＭ Ｆ８８-００にしたがって測定される封止の剥離強度の値が少なくとも２Ｎになる最低封着温度を指す。
【００１４】
支持体層
支持体層は熱可塑性樹脂または非熱可塑性樹脂とすることができるが、いずれの場合においても、溶封中にシーラント層への支持を与えるためにシーラント層の融点より高い融点を通常有する。一般に、支持体層は印刷可能な支持体材料を有する。適する支持体材料には紙及びセロファンがある。本発明で使用するための例示的な紙には、アート紙（コート紙）、クラフト紙、ロール紙、ライスペーパー、クロスパーパー及び板紙がある。紙は再生パルプを含むことができる。
【００１５】
支持体層はそれ自体がラミネート、例えば、印刷できる支持体層、必要に応じて含められる酸素バリア層、必要に応じて含められる保護外層及び必要に応じて含められるその他の層からなるラミネートであって差し支えない。
【００１６】
支持体における酸素バリア層として含めるに適する材料には、ポリビニルアルコール（ＰＯＶＨ）、エチレンビニルアルコール（ＥＶＯＨ）、デンプン及びデンプン誘導体がある。またその他の適する酸素バリア層には、無機（例えばケイ素）酸化物、無機窒化物または無機酸化窒化物がある。これらの材料には土に戻すことができるという利点がある。
【００１７】
シーラント層
本発明の特徴的態様は、支持体上への少なくとも２つの異なるコンポスト化可能な封着層を有することである。これにより、シート材料の封着特性の従前より高度の制御が可能になり、特に単シートで２倍ないしそれより高い封着強度の達成が可能になる。例えば、第２の溶封可能層の材料は第１の溶封可能層の材料より低い封着開始エネルギーを有することができる。そのような実施形態においては、第２の封着可能層だけを接合させるに必要十分なエネルギーが用いられるように、低封着強度でシートを接合することが可能である。両シーラント層をともに接合させるに十分なエネルギー及び／または圧力を加えることによって高封着強度で接合させることも可能である。いずれの場合においても、第１及び第２の封着層の化学的組成及び／または立体化学的組成は２つの層に異なる封着特性を与えるために異なっている。
【００１８】
複封着層の別の利点は重合体成分及び処理条件の選択により封着強度を独立に制御できることである。当業者には、そのような複層が単一フィルムの同時押出によるかまたは個別層の積層によって得られることが自明であろう。
【００１９】
封着層に用いることができる熱可塑性でコンポスト化可能な重合体には、乳酸重合体及び共重合体、ポリヒドロキシブチレート、ポリビニルアルコール（ＰＶＯＨ），エチレンビニルアルコール（ＥＶＯＨ）及びこれらの混合物がある。
【００２０】
第１及び第２の封着可能層の内の少なくとも１つはポリ乳酸または乳酸の共重合体及びヒドロキシカルボン酸を含むか、またはこれらから実質的になることが適当である。そのような重合体は、重合体をフィルムまたは溶液の形態で支持体に接着するかまたは塗布することによって、紙のような支持体に強く接着することができる。得られるラミネートは防湿性に優れ、高い機械的強度を有する。いくつかの実施形態において、第１及び第２の封着可能層はいずれもポリ乳酸または乳酸の共重合体及びヒドロキシカルボン酸を含むか、またはこれらから実質的になる。そのような実施形態においては、第１及び第２の封着可能層の相異なる封着特性は、分子構造が相異なる重合体を用いることによるか、及び／または相異なる層に相異なる可塑剤を用いることによるか、及び／または重合体を形成するための単量体の内の１つの立体異性体の比率を異ならせることによって、達成される。例えば、ポリ乳酸重合体及び共重合体を形成するために用いられる乳酸のＤ/Ｌ比を変えることは、重合体の封着特性にかなりの影響を与える。重合体の原料は、乳酸、乳酸の環式二量体であるラクチド及びその他のヒドロキシカルボン酸である。その他のヒドロキシカルボン酸には、例えば、グリコール酸、３-ヒドロキシ酪酸、４-ヒドロキシ酪酸、４-ヒドロキシ吉草酸、５-ヒドロキシ吉草酸及び６-ヒドロキシカプロン酸がある。
【００２１】
これらの重合体は、乳酸またはその他のヒドロキシカルボン酸から脱水重縮合によって、あるいはラクチド、グリコリド、ε-カプロラクトンまたはこれらの化合物の混合物から開環重合によって、直接に作成することができる。ポリ乳酸のその他のヒドロキシカルボン酸重合体とのエステル交換反応によって作成された共重合体も用いることができる。単量体は、いずれかの立体異性体の形態で、及び／または相異なる立体異性体の混合物として、存在することができ、重合体の封着特性は立体異性体組成によって影響を受けるであろう。例えば、これらの重合体を構成する乳酸単位は、Ｌ-乳酸、Ｄ-乳酸またはこれらの乳酸の混合物とすることができる。ポリ-Ｌ-乳酸（ＰＬＬＡ）は結晶性がより強く、混合Ｄ/Ｌ-乳酸の重合体より高い溶封温度を有する。
【００２２】
本発明のシート材料の封着層での使用に好ましい重合体は、１０,０００から１,０００,０００の平均分子量及び１５０から２０,０００の重合度を有することが適当である。いくつかの実施形態において、第１の溶封層の重合体の分子量は第２の溶封層の重合体の分子量より大きい。
【００２３】
柔軟性を与えるためまたはポリ乳酸の溶封特性を調節するために可塑剤を添加することができる。使用することができる添加剤には、例えば、ジエチルフタレート、ジオクチルフタレート、ジシクロヘキシルフタレート及びその他のフタル酸エステル、ジ-イソブチルアジピン酸エステル、ジ-ｎ-オクチルアジピン酸エステル、ジ-ｎ-ブチルセバシン酸エステル、ジ-２-エチルヘキシルエバシン酸エステル、ジ-２-エチルヘキシルアゼライン酸エステル及びその他の脂肪族ジカルボン酸エステル、ジフェニル-２-エチルヘキシルリン酸エステル、ジフェニルオクチルリン酸エステル及びその他のリン酸エステル、トリブチルアセチルクエン酸エステル、トリ-２-エチルヘキシルアセチルクエン酸エステル、トリブチルクエン酸エステル及びその他のヒドロキシポリカルボン酸エステル、メチルアセチルリシノール酸エステル、アミルステアリン酸エステル及びその他の脂肪族カルボン酸エステル、グリセリントリ酢酸エステル、トリエチレングリコールジカプリル酸エステル及びその他の多価アルコールエステル、エポキシレート化大豆油、オクチルエポキシステアリン酸エステル及びその他のエポキシベース可塑剤、並びにポリプロピレングリコールアジピン酸エステル、ポルプロピレングリコールセバシン酸エステル及びその他のポリエステルベース可塑剤がある。食品包装用途において、可塑剤は食品包装での使用が承認された可塑剤の内の１つとするべきである。
【００２４】
使用のための可塑剤の量は通常、重合体組成に対して、重量で５％から５０％であり、好ましくは重量で５％から２０％である。可塑剤は溶媒溶液として、あるいは溶融状態で、重合体に添加することができる。
【００２５】
シーラント層厚は本発明にしたがって変わることができる。例えば、本発明の一実施形態において、第１及び第２のシーラント層のそれぞれの厚さは独立に約１μｍ〜約４０μｍであり、好ましくは約２μｍ〜約２０μｍである。封着層の総基本重量は約１０ｇ/ｍ２〜約１００ｇ/ｍ２とすることができ、約２０ｇ/ｍ２〜約５０ｇ/ｍ２が適当である。多層シーラントフィルムの総厚は一般に約１０μｍ〜約１００μｍであり、例えば約２０μｍ〜約６０μｍである。
【００２６】
多層シーラントフィルムの適する作成方法はインフレートフィルム同時押出プロセスを用いる方法であるが、その他のフィルム作成方法を用いることもできる。次いで多層シーラントフィルムは支持体シートに貼り合せることができる。
【００２７】
貼合せは、熱接合、溶液塗布、ホットメルト塗布、押出貼合せ及び接着剤貼合せのような、様々な方法で行うことができる。適する接着剤には、ポリラクチド、ゼラチン、カゼイン及びデンプンのような、コンポスト化可能な接着剤がある。支持体の表面は貼合せの前に、例えば、酸素バリア層で、あるいは有機チタン化合物、有機シラン化合物またはポリエチレンイミンで、あらかじめ被覆することもできる。支持体紙にあらかじめ、乳酸、その他のヒドロキシカルボン酸、ラクチド、グリコリドまたはε-カプロラクトンを含浸することができる場合もある。
【００２８】
第２の態様において、本発明はコンポスト化可能なシート材料を有する環境に優しいパッケージを提供し、シート材料は、コンポスト化可能な支持体層、支持体層の第１の面上の第１のコンポスト化可能な封着可能層及び第１の封着可能層に重なる第２のコンポスト化可能な封着可能層を有する。本パッケージは、コンポスト化可能な材料のシート間を封着する第１及び第２の領域を有し、第１の領域は比較的高い封着強度を有し、第２の領域は比較的低い封着強度を有する。
【００２９】
封着可能層という呼称が全般的に通常は本明細書で説明されるように溶封可能層、すなわち熱可塑性層を指すことは理解されるであろう。しかし、本発明では（熱）溶封だけでなく、圧力をかけるかまたはかけない、超音波エネルギー、誘導またはその他の適する手段による封着も想定される。
【００３０】
本パッケージでは、通常はシート材料の少なくとも１つの領域が本パッケージの第２の領域に接合される。いくつかの実施形態において、シート材料の第１の領域は本発明にしたがうシート材料の第２の領域に封着される。第２の領域は折り重ねられた同じシート上にあることができ、あるいは同じ材料の別のシート上にあることができるが、いずれの場合においても、接合は通常、対面関係にあるそれぞれの封着層の熱接合であるか、あるいは、圧力をかけるかまたはかけない、超音波または誘導による接合とすることができる。
【００３１】
既に論じたように、複数の封着層により、封着が第２の封着層だけでなされるか否か、あるいは封着がいずれの封着層でもなされるか否かにしたがって、封着強度の制御が可能になることが、本発明にしたがうシート材料の特有の利点である。すなわち、本発明にしたがうパッケージにおいては、シート材料が、比較的高い溶封強度を有する第１の封着領域及び比較的低い溶封強度を有する第２の封着領域のいずれをも有することができる。低封着強度領域は弱い方の封止だけを破ることによるパッケージの開封の補助に好都合であり得る。
【００３２】
ＡＳＴＭ Ｆ８８-００にしたがって測定した、比較的低い封着強度を有する封着領域の封止強度（剥離強度）は、約２Ｎ〜約２０Ｎの範囲にあることが適当であり、５Ｎ〜約２０Ｎの範囲にあることが好ましい。この封止強度範囲はパッケージに機械的強靭性及び耐漏洩性を与え、同時に剥離によるパッケージの容易な開封を可能にする。ＡＳＴＭ Ｆ８８-００にしたがって測定した、比較的高い溶封強度を有する封着領域の封止強度（剥離強度）は約３０Ｎより高いことが適当であり、約５０Ｎより高いことが好ましい。
【００３３】
いくつかの実施形態において、本パッケージは調理済保存食料、例えば水気が多い食料のような、食料を入れることができる。例には、保存スープ、ソース及び／または米またはパスタのような水気が多いデンプン質食料がある。これらの実施形態において、比較的弱い接合領域は、パッケージ内圧があらかじめ定められた閾値をこえると弱接合領域が押し開かれる、圧力剥離態様を与えるために用いることができる。この態様により、圧力解放が制御される、電子レンジ内での製品の再加熱が可能になる。
【００３４】
本発明にしたがうシート材料は、飲料販売機で飲料作成成分を用いるための、個別の、使い捨てで、コンポスト化可能なカプセルまたは小袋を作成するためにも特に有用であろうと考えられる。すなわち、本発明の第２の態様にしたがうパッケージは、飲料作成成分を入れる飲料作成カプセルとすることができる。適する成分には、（葉またはインスタントの）茶、（挽いてあるかまたはインスタントの）コーヒー、（粉末または濃縮の）飲用チョコレート、（固体または液体の）飲料に入れるミルク、あるいは水溶性であるかまたは水で調合できるシロップまたは加糖粉末濃縮物のようなソフトドリンク濃縮物がある。
【００３５】
いくつかの実施形態において、飲料作成成分は、茶葉または挽いたコーヒーのような、不溶解性の飲料淹出成分である。そのような実施形態において、カプセルはカプセルの内面に接合されたコンポスト化可能なフィルタシートをカプセルの内側にさらに有することができる。一般に、パッケージ内の成分量は一人前の、すなわち約２５ｍｌ〜約５００ｍｌ，好ましくは約１００ｍｌ〜約２５０ｍｌの飲料の作成に十分である。例えば、パッケージは、約２ｇ〜約１２ｇの挽いたコーヒー、あるいは約１ｇ〜約９ｇの茶葉を入れることができる。
【００３６】
カプセルから飲料を作成する間にカプセルに加えられる水及び熱がカプセルを構成している分解性材料を破れ始めさせ、促進することは理解されるであろう。一般に、本発明のこの態様にしたがう飲料作成カプセルは、ＥＮ１３４３２にしたがうコンポスト化で判定して、カプセルから飲料を淹れた後１００日以内に少なくとも約９０％がコンポスト化される。
【００３７】
いくつかの実施形態において、本発明にしたがうパッケージは、酸素不透性のコンポスト化可能なフィルム材料から実質的になり、必要に応じて、カプセル内のコンポスト化可能なフィルタ材料及びコンポスト化可能な注入ノズルを有する。
【００３８】
パッケージは少なくとも１枚のコンポスト化可能なシートからなる。いくつかの実施形態において、パッケージは柔軟な小袋を提供するために対面関係で接合された２枚のコンポスト化可能なシートからなる。別の実施形態において、小袋は、単一のコンポスト化可能なシートを折り重ねて、小袋の縁を形成するためにシートの端を接合することによって形成される。
【００３９】
いくつかの実施形態において、パッケージは水を注入してパッケージの内圧を高めるためのノズルをさらに有する。ノズルは小袋の上端に挿入することができる。適する小袋構造は特許文献１及び２に説明されているような構造である。これらの文献の内容の全体は本明細書に参照として含まれる。別の実施形態において、例えば、パッケージの内圧が加熱によって高められるか、あるいはパッケージの側面に突き通される中空注入チューブを通してパッケージに水を注入することによってパッケージの内圧が高められることになっていれば、ノズルはない。ノズルは、シートの封着可能層に完全に溶接されて無漏洩封止を形成する、コンポスト化可能な重合体、例えばポリラクチドでつくることができる。
【００４０】
いくつかの実施形態においては、弱接合封止領域におけるシートの剛性を高め、よって一層制御されたパッケージの開封を提供するために、その領域の近傍でコンポスト化可能なシートに柔軟な補強ストリップを取り付けることができる。適する補強ストリップが国際公開第９９/０５０３６号パンフレットに説明されている。このパンフレットの内容の全体は本明細書に参照として含まれる。
【００４１】
上で論じたように、縁の第１の領域における第１のシートと第２のシートの間の接合を縁の残りの領域よりも弱くすることができ、よって、カプセル体の内圧が高められたときに第１の領域において第１及び第２のシートが引き離されることによってカプセル体が開くことができる。
【００４２】
第３の態様において、本発明は、本発明にしたがうコンポスト化可能なシート材料を提供する工程及びパッケージを形成するためにシート材料の一部分を封着する工程を含み、封着する工程が、前記部分の第１の領域においては第１の温度で行われ、前記部分の第２の領域においては第１の温度と異なる第２の温度で行われ、よって得られる封止の剥離強度（封着強度）が第１の領域と第２の領域で異なる、環境に優しいパッケージの作成方法を提供する。
【００４３】
第１の封着温度は第２の温度より少なくとも約５℃高く、例えば約１０℃〜約１００℃高いことが適当であり、一般には約２０℃〜約６０℃高い。第１の封着温度は約１００℃から約２５０℃の範囲にあり、例えば約１７０℃〜約２００℃であることが適当である。第２の温度は約６０℃〜約１５０℃の範囲にあり、例えば約８０℃〜約１２０℃であることが適当である。
【００４４】
本方法は本発明の第２の態様にしたがうパッケージの作成に適用されることが好ましい。
【００４５】
本発明の方法のいくつかの実施形態は、コンポスト化可能なシート材料の２枚のウエブを対面関係におく工程及びカプセル体を形成するためにウエブの縁に沿ってウエブを接合する工程を含む。これらの実施形態において、本方法はさらに、上で論じたように水注入ノズルをウエブに接合する工程を含むことができる。ノズルは、ウエブの封着可能層に完全に溶接されて無漏洩封止を形成する、コンポスト化可能な重合体、例えばポリラクチドでつくることができる。
【発明を実施するための最良の形態】
【００４６】
ここで、例として、添付図面を参照して本発明のいくつかの実施形態をさらに説明する。
【００４７】
図１及び２を参照すれば、本発明にしたがうパッケージは特許文献２に説明される小袋と概ね類似している。本パッケージは、２枚のコンポスト化可能な積層シート１，２を有する。図４に示されるように、それぞれの積層シートは紙（クラフト紙：４０ｇ/ｍ２）の外層２０及び多層封着フィルムの内層を有する。封着フィルムは、登録商標ＢＩＯＰＨＡＮ ＰＬＡ １２１の下にヘキストトレスパファン社（Hoechst Trespaphan GmbH）から入手できるＰＬＡラミネートであり、総厚は３０μｍである。封着フィルムは、比較的高融点であり、結晶性が比較的高いＰＬＬＡのコア２２及び、比較的低融点であり、Ｄ-乳酸エステル立体異性体の含有比率が高い、比較的に非晶質のＰＬＡの表面層２４を有する。封着フィルムは、ポリ乳酸エステル接着剤のような、コンポスト化可能な接着剤２６によって紙に貼り合される。
【００４８】
前面シート及び背面シート１，２は縁シーム４に沿って接合される。ノズル５が小袋の上部シームに挿入される。ノズルのフランジ１１により小袋をクランプでつかむことが可能になる。
【００４９】
小袋内には、図示されるように、領域１０にわたって小袋の前面及び背面にそれぞれの側で熱接合されたポリラクチド不織ファイバのコンポスト化可能なフィルタ材料のＷ字形シート８がある。フィルタ８には、頂点が図２に示されるように上方を指す、中央折り目９が設けられる。フィルタ８はある量の挽いたコーヒー１２を支持する。使用において、フィルタ８は、特許文献２にさらに詳細に説明されているように、外側にめくり返される。
【００５０】
小袋の縁シーム４及び上部シームはＰＬＬＡフィルムの結晶融点をこえる温度（すなわち＞１６０℃）を用いて高封着強度で接合される。小袋の下部シーム１３は、約１００℃〜約１５０℃、すなわち非晶質層の軟化点より高いが、結晶融点よりは低い温度を用いて比較的低い封着強度で接合される。それにもかかわらず、小袋は、小袋が用いられるまでの間、コーヒーに対して酸素及び水分不透性の密封容器を提供する。
【００５１】
使用において、小袋は適する飲料淹出機に入れられ、淹出機内において小袋はノズルフランジの下側でクランプ（図示せず）によってつかまれる。中空の針がノズルに差し込まれ、小袋内でコーヒーを淹れるために湯がほぼ０.５バール（５００ｈＰａ）の対大気圧力で注入される。湯の圧力により、小袋の底における弱く接合された縁１３が剥がれて離れ、淹れられたコーヒーが制御された態様で流出する。
【００５２】
試験方法
シート材料の溶封強度を、シート材料が２３℃まで冷えた後に、封止を引き離すに必要な力を測定する試験方法を用いて測定した。測定前に、フィルム試料を最短で２４時間相対湿度５０％及び温度２３℃の環境にさらした。
【００５３】
溶封を以下の条件：
試料幅：２５ｍｍ
封着時間：２秒
封着圧力：３バール（３×１０５Ｐａ）
温度範囲：７０℃〜１９０℃
にしたがって行った。
【００５４】
インストロン（Instron）張力テスタを用いてフィルム試料の封着強度を決定した。結果を図３に示す。約９０℃〜約１５０℃の封着温度範囲で第１の封着強度平坦域に達し、約１７０℃〜約１９０℃の封着温度範囲で、第２の、より高い封着強度が得られることがわかる。
【００５５】
上記の実施形態は例として説明したに過ぎない。添付される特許請求の範囲内に入る多くのその他の実施形態が当業者には明らかであろう。
【図面の簡単な説明】
【００５６】
【図１】本発明にしたがう第１の封着されたパッケージの平面図を示す
【図２】図１の本発明のパッケージのＡ-Ａに沿う断面図を示す
【図３】本発明にしたがうシート材料についての封着温度に対する封着強度のグラフを示す
【図４】本発明にしたがうコンポスト化可能なフィルムの一部を通る断面図を示す
【符号の説明】
【００５７】
１，２    積層シート
４    縁シーム
５    ノズル
８    フィルタ
９    中央折り目
１１    フランジ
１２    コーヒー
１３    下部シーム
２２    ＰＬＬＡコア
２４    ＰＬＡ表面層
２６    接着剤
【図１】
2007508205.tif 000003
【図２】
2007508205.tif 000004
【図３】
2007508205.tif 000005
【図４】
2007508205.tif 000006
【国際調査報告】
2007508205.tif 000007
2007508205.tif 000008
2007508205.tif 000009